ОТВЕРЖДАЕМЫЕ УЛЬТРАФИОЛЕТОВЫМ ИЗЛУЧЕНИЕМ КОМПОЗИЦИИ ПОКРЫТИЯ И СПОСОБЫ ИХ ПРИМЕНЕНИЯ

1. Композиция покрытия, содержащая:
(a) функциональный уретанакрилат;
(b) фотоинициатор;
(c) органический растворитель; и
(d) модифицированный функциональный уретанакрилат.
2. Композиция покрытия по п. 1, в которой функциональный уретанакрилат содержит уретанакрилат, имеющий от 1 до 20 функциональностей.
3. Композиция покрытия по п. 2, в которой функциональный уретанакрилат содержит уретанакрилат, имеющий от 3 до 15 функциональностей.
4. Композиция покрытия по п. 3, в которой указанный функциональный уретанакрилат содержит уретанакрилат, имеющий 3 функциональности, и уретанакрилат, имеющий 15 функциональностей.
5. Композиция покрытия по любому из пп. 1-4, в которой указанный функциональный уретанакрилат присутствует в композиции покрытия в количестве от 20 мас. % до 50 мас. %, в расчете на всю массу композиции.
6. Композиция по п. 1, в которой указанный фотоинициатор содержит 1-гидроксициклогексилбензофенон, этил-2,4,6-триметилбензоил фосфинат и/или бензофенон.
7. Композиция покрытия по п. 1, в которой указанный органический растворитель содержит изопропанол, трет-бутанол, этилацетат, бутиловый эфир этиленгликоля, и/или петролейный эфир.
8. Композиция покрытия по п. 1, в которой указанный модифицированный функциональный уретанакрилат содержит от 60 мас. % до 80 мас. % УФ-реактивной смолы и от 20 мас. % до 40 мас. % нереактивной пластиковой смолы.
9. Композиция покрытия по п. 1, в которой указанный модифицированный функциональный уретанакрилат содержит модифицированный растворителем гексафункциональный уретанакрилат.
10. Композиция покрытия по п. 1, в которой указанный модифицированный функциональный уретанакрилат выбран из 6175-1, 6175-2, 6175-3, 6175-6, 6175-1LT, 6176 и 6071, все из которых доступны в компании Eternal Chemical Co., Ltd.
11. Композиция покрытия по п. 1, в которой указанный модифицированный функциональный уретанакрилат присутствует в композиции покрытия в количестве от 5
до 11 мас. % в расчете на общую массу композиции.
12. Композиция покрытия по п. 1, в которой указанную композицию покрытия наносят на пластмассовую подложку.
13. Композиция покрытия по п. 12, в которой пластиковый материал содержит полиэтилен, полипропилен, полибутилен, полистирол, полиуретаны, поли(мет)акрилаты, поливинилы, полиамиды, сложные полиэфиры, меламиновые смолы, полиакрилонитрил, поликарбонаты, поливинилхлорид, поливиниловые спирты, поливинилацетаты, поливинилпирролидоны и/или соответствующие сополимеры и блок-сополимеры.
14. Способ получения покрытия на пластмассовой подложке, включающий нанесение на по меньшей мере часть подложки покрытия, содержащего:
(a) функциональный уретанакрилат;
(b) фотоинициатор;
(c) органический растворитель; и
(d) модифицированный функциональный уретанакрилат, и
где указанный способ включает:
(i) нанесение указанной композиции покрытия на по меньшей мере часть пластмассовой подложки;
(ii) регулирование толщины нанесенного покрытия, так чтобы получить сухую пленку толщиной от 10 до 25 микрометров;
(iii) спекание покрытия; и
(iv) УФ-облучение композиции покрытия под действием энергии до тех пор, пока не произойдет по меньшей мере частичное отверждение композиции покрытия.
15. Способ по п. 14, в котором указанный функциональный уретанакрилат содержит уретанакрилаты, имеющие от 1 до 20 функциональностей.
16. Способ по п. 15, в котором указанный функциональный уретанакрилат содержит уретанакрилаты, имеющие от 3 до 15 функциональностей.
17. Способ по п. 16, в котором указанный функциональный уретанакрилат содержит уретанакрилат, имеющий 3 функциональности, и уретанакрилат, имеющий 15 функциональностей.
18. Способ по п. 14, в котором указанный модифицированный функциональный уретанакрилат выбирают из 6175-1, 6175-2, 6175-3, 6175-6, 6175-1LT, 6176 и 6071, все из которых доступны в компании Eternal Chemical Co., Ltd.
19. Способ по любому из пп. 14-18, в котором указанные функциональные уретанакрилаты входят в состав для способа в количестве от 20 мас. % до 50 мас. %.
20. Способ по п. 14, в котором указанные фотоинициаторы содержат 1-гидроксициклогексилбензофенон, этил-2,4,6-триметилбензоил фосфинат и/или бензофенон.
21. Способ по п. 14, в котором указанный органический растворитель содержит изопропанол, трет-бутанол, этилацетат, бутиловый эфир этиленгликоля и/или петролейный эфир.
22. Способ по п. 14, в котором указанный модифицированный функциональный уретанакрилат содержит от 60 мас. % до 80 мас. % УФ-реактивной смолы и от 20 мас. % до 40 мас. % нереактивной пластиковой смолы.
23. Способ по п. 14, в котором указанный модифицированный функциональный уретанакрилат представляет собой модифицированный растворителем гексафункциональный уретанакрилат.
24. Способ по п. 14, в котором указанный модифицированный функциональный уретанакрилат содержится в композиции покрытия в количестве от 5 до 11 мас. % в расчете на общую массу композиции.
25. Способ по п. 14, в котором до нанесения на подложку композицию покрытия перемешивают с разбавителями, чтобы получить разбавленную композицию покрытия.
26. Способ по п. 25, в котором указанная разбавленная композиция покрытия имеет вязкость от 7 до 10 секунд, измеренную с помощью IWATA #2 Cup при 25°C.
27. Способ по п. 25, в котором указанная разбавленная композиция покрытия имеет вязкость от 8 до 8,5 секунд, измеренную с помощью IWATA #2 Cup при 25°C.
28. Способ по п. 14, в котором спекание проводится при температуре от 50 до 70°C в течение от 5 до 10 минут.
2
2
29. Способ по п. 14, в котором УФ-облучение проводится при энергии от 700 до 1000 мДж/см и интенсивности от 100 до 200 мВт/см.
30. Способ по п. 14, в котором указанный способ применяется для пластмассовой подложки.
31. Способ по п. 30, в котором пластмассовая подложка содержит полиэтилен, полипропилен, полибутилен, полистирол, полиуретаны, поли(мет)акрилаты, поливинилы, полиамиды, сложные полиэфиры, меламиновые смолы, полиакрилонитрил, поликарбонаты, поливинилхлорид, поливиниловые спирты, поливинилацетаты, поливинилпирролидоны и соответствующие сополимеры и/или блок-сополимеры.
32. Способ по п. 25, в котором разбавители содержат метилэтилкетон и додецилацетоновый спирт в соотношении 1:1.